(57)【要約】  本発明は、（ｉ）少なくとも一つのアニオン性の重合可能なエチレン不飽和モノマーであって、［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（ＯＹ）ｑ（ＯＺ）ｒ〔式中、Ｒ３はＨもしくは１から約６個の炭素原子のアルキルであり、Ｘは０から約９個の炭素原子のアルキル、アリール、もしくはアルカリルのジラジカル連結基であり、ａは０から約１００であり、ｂは０から約１００であり、ｃは０から約１００であり、ｄは０から約１００であり、ｑは０から約２であり、ｒは０から約２であり、ｐは１から約３であり、但しｐ＋ｑ＋ｒ＝３という制限があり、そしてＹおよびＺはＨもしくは金属イオンである〕、ならびにＣＨ２＝Ｃ（Ｒ３）Ｃ（Ｏ）ＯＸ３（Ｃ２Ｈ４Ｏ）ｂ（Ｃ３Ｈ６Ｏ）ｃ（Ｃ４Ｈ８Ｏ）ｄ−ＳＯ３−Ｙ〔式中、Ｒ３はＨもしくは１から６個までの炭素原子のアルカリであり、Ｘは０から約９個の炭素原子のアルキル、アリールもしくはアルカリルのジラジカル連結基であり、ａ’は０から約１００であり、ｂ’は０から約１００であり、ｃ’は０から約１００であり、ｄ’は０から約１００であり、ＹはＨもしくは金属イオンである〕からなる群より選択されるもの（Ｉ）と、（ｉｉ）一つもしくはそれ以上の追加のモノマーであって、（Ｉ）と共重合可能である、アクリル酸／アクリラート、メタクリル酸／メタクリラート、アクリルアミド、ビニルアセタートおよびスチレンからなる群より選択されるもの（ＩＩ）と、（ｉｉｉ）（Ｉ）および（ＩＩ）と共重合可能な架橋剤（ＩＩＩ）のネットワーク組成物反応産物を指向する。【特許請求の範囲】
【請求項１】
連続相と不連続相をを含有する水性エマルションであって、ここで前記不連続相が水もしくは、
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）、ならびに
（ｉｉｉ）（Ｉ）および（ＩＩ）と共重合可能な架橋剤（ＩＩＩ）
の反応産物を含有するネットワーク共重合体組成物を含有し、
そして、前記ネットワーク共重合体組成物が前記水性エマルションの不連続相にあるとき、水は前記エマルションの連続層にあり、そして、前記ネットワーク共重合体組成物が前記非水性エマルションの連続層にあるとき、非水性ヒドロキシル有機溶媒は前記エマルションの前記不連続相にあるという条件である、水性エマルション。
【請求項２】
前記ネットワーク組成物がモノマーの全重量に基づいて約４０から約９９の前記少なくとも一つのアニオン性の重合可能なエチレン性不飽和モノマー（Ｉ）、モノマーの全重量に基づいて約０．５から約５０重量パーセントの前記追加のモノマー、そして、モノマーの全重量に基づいて約０．１から約１０重量パーセントの前記架橋剤を含有する、請求項１に記載の水性エマルション組成物。
【請求項３】
ａ、ｂ、ｃ、ｄ、ａ’、ｂ’、ｃ’、およびｄ’がそれぞれ独立して０から約５０である、請求項１に記載の水性エマルション。
【請求項４】
ａ、ｂ、ｃ、ｄ、ａ’、ｂ’、ｃ’、およびｄ’がそれぞれ独立して０から約１５である、請求項３に記載の水性エマルション。
【請求項５】
ｐが約２もしくは約３であり、そして前記組成物が架橋剤（ＩＩＩ）をまったく含まない、請求項１に記載の水性エマルション。
【請求項６】
前記モノマー（Ｉ）がＣＨ２＝Ｃ（ＣＨ３）Ｃ（Ｏ）Ｏ（Ｃ３Ｈ６Ｏ）６Ｐ（Ｏ）（ＯＨ）（ＯＮａ）、ＣＨ２＝Ｃ（ＣＨ３）Ｃ（Ｏ）Ｏ（Ｃ３Ｈ６Ｏ）６Ｐ（Ｏ）（ＯＨ）２、ＣＨ２＝ＣＨＣ（Ｏ）Ｏ（Ｃ３Ｈ６Ｏ）６Ｐ（Ｏ）（ＯＨ）（ＯＨ）２およびＣＨ２＝Ｃ（ＣＨ３）Ｃ（Ｏ）Ｏ（Ｃ２Ｈ４Ｏ）ｎＰ（Ｏ）（ＯＨ）２からなる群より選択され、前記追加のモノマー（ＩＩ）が、ＣＨ２＝ＣＨＣ（Ｏ）ＯＨおよびＣＨ２＝Ｃ（ＣＨ３）Ｃ（Ｏ）Ｏ（Ｃ３Ｈ６Ｏ６）６Ｈからなる群より選択され、そして、前記架橋剤（ＩＩＩ）がＣＨ２＝ＣＨＣ（Ｏ）Ｏ（Ｃ２Ｈ４Ｏ）ｎＣ（Ｏ）ＯＣＨ＝ＣＨ２、［ＣＨ２＝Ｃ（ＣＨ３）ＣＯ２ＣＨ２］３ＣＣ２Ｈ５および［ＣＨ２＝Ｃ（ＣＨ３）Ｃ（Ｏ）Ｏ（Ｃ３Ｈ６Ｏ）６］２Ｐ（Ｏ）（ＯＨ）からなる群より選択される、請求項１に記載の水性エマルション。
【請求項７】
連続相と不連続相をを含有する非水性エマルションであって、ここで前記不連続相が非水性ヒドロキシル有機溶媒もしくは、
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）、ならびに
（ｉｉｉ）（Ｉ）および（ＩＩ）と共重合可能な架橋剤（ＩＩＩ）
の反応産物を含有するネットワーク共重合体組成物を含有し、
そして、前記ネットワーク共重合体組成物が前記非水性エマルションの不連続相にあるとき、非水性ヒドロキシル有機溶媒は前記エマルションの連続層にあり、そして、前記ネットワーク共重合体組成物が前記非水性エマルションの連続層にあるとき、非水性ヒドロキシル有機溶媒は前記エマルションの前記不連続相にあるという条件である、水性エマルション。
【請求項８】
前記ネットワーク組成物がモノマーの全重量に基づいて約４０から約９９の前記少なくとも一つのアニオン性の重合可能なエチレン性不飽和モノマー（Ｉ）、モノマーの全重量に基づいて約０．５から約５０重量パーセントの前記追加のモノマー、そして、モノマーの全重量に基づいて約０．１から約１０重量パーセントの前記架橋剤を含有する、請求項７に記載の水性エマルション組成物。
【請求項９】
ａ、ｂ、ｃ、ｄ、ａ’、ｂ’、ｃ’、およびｄ’がそれぞれ独立して０から約５０である、請求項７に記載の水性エマルション。
【請求項１０】
ａ、ｂ、ｃ、ｄ、ａ’、ｂ’、ｃ’、およびｄ’がそれぞれ独立して０から約１５である、請求項８に記載の水性エマルション。
【請求項１１】
ｐが約２もしくは約３であり、そして前記組成物が架橋剤（ＩＩＩ）をまったく含まない、請求項７に記載の水性エマルション。
【請求項１２】
請求項１に記載の水性エマルション組成物を含有する解乳化剤組成物。
【請求項１３】
請求項２に記載の水性エマルション組成物を含有する解乳化剤組成物。
【請求項１４】
請求項３に記載の水性エマルション組成物を含有する解乳化剤組成物。
【請求項１５】
請求項５に記載の水性エマルション組成物を含有する解乳化剤組成物。
【請求項１６】
請求項６に記載の水性エマルション組成物を含有する解乳化剤組成物。
【請求項１７】
請求項７に記載の水性エマルション組成物を含有する解乳化剤組成物。
【請求項１８】
請求項８に記載の水性エマルション組成物を含有する解乳化剤組成物。
【請求項１９】
追加のシリコーンおよび有機解乳化剤からなる群より選択される少なくとも一つの他の成分をさらに含有する請求項１２に記載の解乳化剤。
【請求項２０】
追加のシリコーンおよび有機解乳化剤からなる群より選択される少なくとも一つの他の成分をさらに含有する請求項１３に記載の解乳化剤。
【請求項２１】
追加のシリコーンおよび有機解乳化剤からなる群より選択される少なくとも一つの他の成分をさらに含有する請求項１４に記載の解乳化剤。
【請求項２２】
追加のシリコーンおよび有機解乳化剤からなる群より選択される少なくとも一つの他の成分をさらに含有する請求項１５に記載の解乳化剤。
【請求項２３】
追加のシリコーンおよび有機解乳化剤からなる群より選択される少なくとも一つの他の成分をさらに含有する請求項１６に記載の解乳化剤。
【請求項２４】
追加のシリコーンおよび有機解乳化剤からなる群より選択される少なくとも一つの他の成分をさらに含有する請求項１７に記載の解乳化剤。
【請求項２５】
追加のシリコーンおよび有機解乳化剤からなる群より選択される少なくとも一つの他の成分をさらに含有する請求項１８に記載の解乳化剤。
【請求項２６】
エマルションを分離させるための方法であって：
（ｉ）解乳化に効果的な量の請求項１２に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項２７】
エマルションを分離させるための方法であって：
（ｉ）解乳化に効果的な量の請求項１３に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項２８】
エマルションを分離させるための方法であって：
（ｉ）解乳化に効果的な量の請求項１４に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項２９】
エマルションを分離させるための方法であって：
（ｉ）解乳化に効果的な量の請求項１５に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項３０】
エマルションを分離させるための方法であって：
（ｉ）解乳化に効果的な量の請求項１６に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項３１】
エマルションを分離させるための方法であって：
（ｉ）解乳化に効果的な量の請求項１７に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項３２】
エマルションを分離させるための方法であって：
（ｉ）解乳化に効果的な量の請求項１８に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項３３】
エマルションが原油を含有している、請求項２６に記載の方法。
【請求項３４】
エマルションが原油を含有している、請求項２７に記載の方法。
【請求項３５】
エマルションが原油を含有している、請求項２８に記載の方法。
【請求項３６】
エマルションが原油を含有している、請求項２９に記載の方法。
【請求項３７】
エマルションが原油を含有している、請求項３０に記載の方法。
【請求項３８】
エマルションが原油を含有している、請求項３１に記載の方法。
【請求項３９】
エマルションが原油を含有している、請求項３２に記載の方法。
【発明の詳細な説明】
【技術分野】
【０００１】
本発明はネットワーク共重合体エマルション組成物、ならびにそれを含有する製品に関する。
【背景技術】
【０００２】
ネットワーク共重合体組成物は、さまざまな物理的性質を示し得る。重合体は、有機置換基の性質によって親水性、親油性および疎水性であるように改変し得る。
【発明の概要】
【発明が解決しようとする課題】
【０００３】
ネットワーク組成物が特定の構造を持つ重合可能なエチレン不飽和モノマーの混合物をフリーラジカル重合化触媒の存在下において同時に重合化および架橋化することによって製造されるネットワーク共重合体組成物を含有するエマルションは、パーソナルケア（ヘアコンディショナー、スキンケアおよびカラー化粧品）、繊維処理、硬質表面改質剤、農業補助剤などを含む様々な用途において有用である。これらのエマルションならびにそのエマルションの製造方法は以下において詳細に記載され、請求される。
【課題を解決するための手段】
【０００４】
本発明によると、連続相と不連続相をを含有するエマルションが提供され、ここで不連続相は水を含有し、連続相は
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、ａは０から約１００であり、ｂは０から約１００であり、ｃは０から約１００であり、ｄは０から約１００であり、ｑは０から約２であり、ｒは０から約２であり、ｐは１から約３であり、但しｐ＋ｑ＋ｒ＝３という制限があり、そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ
〔式中、Ｒ３はＨもしくは１から６個までの炭素原子のアルカリであり、Ｘは０から約９個の炭素原子のアルキル、アリールもしくはアルカリルのジラジカル連結基であり、ａ’は０から約１００であり、ｂ’は０から約１００であり、ｃ’は０から約１００であり、ｄ’は０から約１００であり、ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）、そして
（ｉｉｉ）（Ｉ）および（ＩＩ）と共重合可能な架橋剤（ＩＩＩ）
の反応産物を含有するネットワーク共重合体組成物を含有する。
【０００５】
本発明のエマルションは水性でも非水性でもあり得、そのネットワーク組成物をエマルションの連続相にも不連続相にも持ち得る。本発明はまた、本発明のエマルションを含有する解乳化剤組成物も指向する。さらなる実施態様はまた本発明の一部分であって、以下の発明の詳細な記載において更に記載される。
【発明を実施するための形態】
【０００６】
本発明は、エマルションとして調製されるのにしようされるか、エマルションの主要な成分として用いられる本発明のネットワーク組成物を指向する。一般的に知られるように、エマルションは一方が連続相であり、他方が不連続相である少なくとも２つの不混和の相を含有する。エマルション中の不混和の液体の一つは一般的に極性であり、そしてしばしば水系であり、そして他方の液体は一般的に非極性であり、一般的には油相として定義される。さらにエマルションは様々な粘度を持つ液体であるかまたは固体である。エマルション派また、固体と同様にガスをも含有できる。さらに、エマルションの粒径は、それらをマイクロエマルションにもなし得、そして十分に小さいマイクロエマルションは透明であり得る。さらに、エマルションのエマルションも調製でき、それらは一般に多重エマルションとして知られる。これらのエマルションは：
１）不連続相が水を含有し、そして連続相が本発明のポリアクリラートシロキサン共重合体ネットワークを含有する水性エマルション；
２）不連続相が本発明のポリアクリラートシロキサン共重合体ネットワークを含有し、そして連続相が水を含有する水性エマルション；
３）不連続相が非水性ヒドロキシル溶媒を含有し、そして連続相が本発明のポリアクリラートシロキサン共重合体ネットワークを含有する非水性エマルション；そして、
４）連続相が非水性ヒドロキシル有機溶媒を含有し、そして不連続相が本発明のポリアクリラートシロキサン共重合体ネットワークを含有する非水性エマルション、
のようであろう。
【０００７】
シリコーン相を含有する非水性エマルションは、米国特許第６，０６０，５４６号および第６，２７１，２９５号に記載されており、この内容は参照によりそのすべてをここに組み入れられる。
【０００８】
本発明によると、連続相と不連続相を含有するエマルションが提供され、ここで不連続相は水を含有し、連続相は
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ）
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）
（ｉｉｉ）（Ｉ）および（ＩＩ）と共重合可能な架橋剤（ＩＩＩ）
の反応産物を含有するネットワーク共重合体組成物を含有する。
【０００９】
本発明の一実施態様において、エマルションの架橋成分は、モノマーの全重量の約０．５から約５０重量パーセントの、好ましくは任意のアクリル酸／アクリラート、メタクリル酸／メタクリラート、またはアクリルアミド、ビニルアセタートおよびスチレンのようなモノマーである、（ｉ）と重合可能である一つもしくはそれ以上の追加のモノマーを含む。任意の有機アクリラートもしくは有機メタクリラートは組成物中においてコモノマーとして利用し得る。そのようなモノマーの例は、アクリル酸およびメタクリル酸、またはメチル、エチル、ブチル、アミル、２−エチルヘキシル、シクロヘキシル、ビニル、アリル、ヒドロキシエチル、パーフルオロエチル、イソボルニル、フェノキシエチル、テトラエチレングリコール、トリプロピレングリコール、トリメチロールプロパン、ポリオキシアルキレンのような誘導体を含むがそれらには限定されない。
【００１０】
本発明の多の態様によると、連続相と不連続相を含有する水性エマルションが提供され、ここで不連続相は水を含有し、連続相は
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ）
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）
（ｉｉｉ）（Ｉ）および（ＩＩ）と共重合可能な架橋剤（ＩＩＩ）
の反応産物を含有するネットワーク組成物を含有する。
本発明のさらに他の態様は、連続相と不連続相を含有する非水性エマルションを指向し、ここで不連続相は非水性ヒドロキシル有機溶媒を含有し、連続相は
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ）
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）
（ｉｉｉ）（Ｉ）および（ＩＩ）と共重合可能な架橋剤（ＩＩＩ）
の反応産物を含有するネットワーク共重合体組成物を含有する。
本発明のさらに異なる他の態様は、連続相と不連続相を含有する非水性エマルションを指向し、ここで不連続相は非水性ヒドロキシル有機溶媒を含有し、連続相は
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ）
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）
（ｉｉｉ）（Ｉ）および（ＩＩ）と共重合可能な架橋剤（ＩＩＩ）
の反応産物を含有するネットワーク共重合体組成物を含有する。
【００１１】
本発明のエマルションは、例えば、水中油型、油中水型、もしくは多重エマルションであり得る。ここで特に考えられるエマルションは、乳化成分が、約０．１マイクロメートル（ミクロン）から約２００マイクロメートル（ミクロン）の範囲の液滴直径であり、そしてより典型的には、乳化成分が約１〜１００マイクロメートル（ミクロン）の液滴直径である、液滴の形状である。乳化成分を不安定にすることができるが、より典型的には安定化させる量の界面活性剤および／もしくは分散された粒子状固体によって安定化させられる。さらに、エマルションのエマルションも調製でき、それらは一般に多重エマルションとして知られる
【００１２】
水相は本質的に純水であり得、または代替的に様々な量の固体（微粒子）物質、塩もしくは他の化合物を含む水であり得る。
【００１３】
油相は実質的に水相と不混和である任意の疎水相である。例えば、油相は一つもしくはそれ以上の典型的に液体である疎水性化合物からなり、それらは個別に、もしくは混合されて水相において主に不溶性である。そのような疎水性化合物は、例えば、直鎖もしくは分岐の、環状のもしくは非環状の、飽和のもしくは不飽和の、脂肪族のもしくは芳香族の炭化水素であり得る。炭化水素は典型的には少なくとも６個の炭素原子を含有し、非置換であって良いが、代替的に炭化水素が水相で主に不溶性にとどまるような長さの一つもしくはそれ以上のヘテロ原子含有基（例えば、ヒドロキシル、アミノ、カルボキシル、アミド、無水物、エステルもしくはエーテル基）によって置換されていても良い。
【００１４】
上述のエマルションの任意のものの中の架橋剤は、少なくとも二つの不飽和基を含有する多官能性ビニリデンモノマーであり得る。ネットワーク組成物の多官能性ビニリデンモノマーの例は、ブタジエン、イソプレン、ジビニルベンゼン、アリルアクリラート、ポリアルキレングリコールジアクリラートおよびジメタクリラートからなる群より選択される。他の架橋剤は、ジアリルエステルおよびジメタリルエステルならびに参照によりそのすべてをここに組み入れる米国特許第４，５０９，９４９号に列挙され、記載される他の架橋剤を含む。
【００１５】
上述のエマルションの任意のもののネットワーク組成物は、モノマーの全重量に基づいて約４０から約９９、好ましくは５０から約８５、より好ましくは約６０から約７５重量パーセントの少なくとも一つのアニオン性の重合可能なエチレン性不飽和モノマー（Ｉ）、モノマーの全重量に基づいて約０．５から約５０、好ましくは約５から約４０、より好ましくは約１０から約３０重量パーセントの追加のモノマー、そして、モノマーの全重量に基づいて約０．１から約１０の、好ましくは約２から約８の、より好ましくは約３から約６重量パーセントの前記架橋剤を含有している。
【００１６】
エマルションのネットワーク組成物のアクリラート架橋とポリエーテル置換基の両方は、水および他のヒドロキシル溶媒と水素結合可能で、いずれか一方の含量を増加させることができ、すべての他の組成変数を一定にでき、そして生じる架橋ネットワーク重合体の水膨潤性を高める傾向にある。本発明の架橋ネットワーク共重合体の組成変数をほとんど制限なしに変更する事は可能であるが、ある組成物が水膨潤性でかつ油膨潤性である一方で別の組成物は水膨潤性のみもしくは油膨潤性のみであり、そして、ある組成物がここで示されるいずれの溶媒とも膨潤性でない。架橋ネットワークに存在する架橋の量は、流体であるネットワークによって示される膨潤度に関連して特徴づけられる。
【００１７】
エマルションのネットワーク組成物の架橋構造は、その元の容量から膨潤した容量へと、その元の容量の１．０１から５０００倍の係数で、より好ましくは２から１０００倍の係数で、そしてさらにより好ましくは５から５００倍の係数で膨潤するのを可能にするのに効果的である。ネットワークの元の容量は、例えば本発明のシリコーン組成物から流体成分のすべてを抽出するかまたは蒸発させることによって元の容量、すなわち流体の非存在下の共重合体ネットワークの容量のみを残すことによって測定できる。
【００１８】
本発明のさらに他の態様によると、水性エマルションのネットワーク組成物は下記のモノマー（Ｉ）の反応産物を含有し、ここで下付文字ｐは２もしくは３であり、そしてモノマー（Ｉ）は架橋剤として機能する。換言すると、追加の架橋剤をいっさい必要としない。すなわち、本発明は、少なくとも一つのアニオン性の重合可能なエチレン不飽和モノマー（Ｉ）
［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ      （Ｉ）
〔式中、Ｒ３はＨもしくは１から約６個の炭素原子のアルキルであり、Ｘは０から約９個の炭素原子のアルキル、アリール、もしくはアルカリルのジラジカル連結基であり、ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２、１から約１００、好ましくは０から約４０、そしてより好ましくは０から約１５であり、ｒは２もしくは３であり、ｐは１から約３であり、但しｐ＋ｑ＋ｒ＝３という制限があり、そしてＹおよびＺはＨもしくは金属イオンである〕
と、
（ｉｉ）  （Ｉ）と共重合可能である、アクリル酸／アクリラート、メタクリル酸／メタクリラート、アクリルアミド、ビニルアセタートおよびスチレンからなる群より選択される一つもしくはそれ以上の追加のモノマー（ＩＩ）とを持つネットワーク組成物を含有するエマルションを指向する。２もしくは３のｐ値を持つモノマー（Ｉ）が本質的に２もしくは３の二重結合を持つポリ非飽和分子であり、そしてそれゆえに架橋剤として作用するので本発明のこの態様におけるモノマー（Ｉ）とモノマー（ＩＩ）との反応には、追加の架橋剤をいっさい必要としない。
【００１９】
本発明は、直前に記載されるネットワーク組成物を、エマルションの連続相もしくは不連続相のいずれか一方に含有する水性のもしくは非水性のエマルションをまた指向する。ネットワーク組成物が不連続相にある本発明の水性エマルションにおいて、連続相は水を含有する。ネットワーク組成物が連続相にある本発明の水性エマルションにおいて、不連続相は水を含有する。
【００２０】
ネットワーク組成物が不連続相にある本発明の非水性エマルションにおいて、連続相は非水性ヒドロキシル有機溶媒を含有する。ネットワーク組成物が連続相にある本発明の非水性エマルションにおいて不連続相は非水性ヒドロキシル有機溶媒を含有する。
【００２１】
本発明の水性エマルションは、典型的にクリーム状であり、ここで共重合体のネットワークは流体に固体の特性を可逆的に付与するために流体をゲル化する手段として作用する。安静時において、シリコーン組成物を含有する水性エマルションは固体ゲル物質の性質を示す。本発明のネットワーク組成物を含有する水性エマルションは高い安定性と離水への抵抗性を示し、すなわち流体が組成物より流れるのが少ないか全くないという傾向を示し、そして、成分としてシリコーン組成物を含有するパーソナルケア組成物に対して高い安定性と離水への抵抗性を与える。この高い安定性と離水への抵抗性は、そのようなシリコーン組成物およびパーソナルケア組成物の延長された寿命を伴い持続する。しかしながら、シリコーン組成物を、例えば指の間で組成物をこすることによるようなせん断力に供することによって流体はネットワークより離れ得、そしてシリコーン物質の流体成分の改善された触感特性を提供する。
【００２２】
水（もしくは非水性ヒドロキシル溶媒のような水等価物）、シロキサン、直鎖もしくは環状または親油性の流体（油膨潤剤、油膨潤性）が膨潤剤として使用できる。本発明の組成物の流体成分としての利用に好適である親油性の流体は、例えば約２０℃から約５０℃の室温近くで、そして約１気圧において流体であり、そして例えば、シリコーン流体、炭化水素流体、エステル、アルコール、脂肪アルコール、グリコールおよび有機油を含む化合物または二つもしくはそれ以上の化合物の混合物である。好ましい実施態様において、本発明の組成物の流体成分は、２５℃において約１０００ｃＳｔの未満の、好ましくは約５００ｃＳｔ未満の、より好ましくは約２５０ｃＳｔ未満の、そしてもっとも好ましくは約１００ｃＳｔ未満の粘度を示す。
【００２３】
本発明の他の実施態様において、ポリアクリラートシロキサン共重合体ネットワークは、さまざまな流体成分に対して不溶性であるが流体によって膨潤可能である架橋ネットワークである。架橋ネットワークに存在する架橋量は、流体中のネットワークによって示される膨潤度に関連して特徴づけられる。他の好ましい実施態様において、ネットワークの架橋構造は水によってその元の容量から膨潤した容量へと、その元の容量の１．０１から５０００倍の係数で、より好ましくは２から１０００倍の係数で、そしてさらにより好ましくは５から５００倍の係数で膨潤するのを可能にするのに効果的である。ネットワークの元の容量は、例えば本発明のシリコーン組成物から流体成分のすべてを抽出するかまたは蒸発させることによって元の容量、すなわち流体の非存在下のポリアクリラートシロキサン共重合体ネットワークの容量のみを残すことによって測定できる。他の好ましい実施態様において、ネットワークの架橋構造は親油性の流体によってその元の容量から膨潤した容量へと、その元の容量の１．０１から５０００倍の係数で、より好ましくは２から１０００倍の係数で、そしてさらにより好ましくは５から５００倍の係数で膨潤するのを可能にするのに効果的である。ネットワークの元の容量は、例えば本発明のシリコーン組成物から流体成分のすべてを抽出するかまたは蒸発させることによって元の容量、すなわち流体の非存在下のポリアクリラートシロキサン共重合体ネットワークの容量のみを残すことによって測定できる。
【００２４】
他の好ましい実施態様において、ネットワーク組成物の架橋構造は、例えばデカメチルシクロペンタンシロキサンのような低分子量シリコーン流体によってその元の容量から膨潤した容量へと、その元の容量の１．０１から５０００倍の係数で、より好ましくは２から１０００倍の係数で、そしてさらにより好ましくは５から５００倍の係数で膨潤するのを可能にするのに効果的である。ネットワークの元の容量は、例えば本発明のシリコーン組成物から流体成分のすべてを抽出するかまたは蒸発させることによって元の容量、すなわち流体の非存在下のポリアクリラートシロキサン共重合体ネットワークの容量のみを残すことによって測定できる。
【００２５】
本発明のエマルションのネットワーク組成物の流体成分は皮膚軟化剤化合物を含有できる。好適な皮膚軟化剤化合物は、皮膚軟化の性質、すなわち皮膚に塗布されたときに潤滑剤として作用して剥離を減少させ、そして、皮膚の外観を向上させるために皮膚表面もしくは皮膚の角質層に留まるような性質をもたらす任意の流体を含み得る。皮膚軟化剤化合物は周知され、そして、例えばイソドデカン、イソヘキサデカンおよび水添ポリイソブテンのような炭化水素、例えばホホバのような有機ワックス、例えばシクロペンタシロキサン、ジメチコンおよびビス−フェニルプロピルジメチコンのようなシリコーン流体、例えばオクチルドデシルネオペンタノアートおよびオレイルオレアートのようなエステル、ならびに例えばオレイルアルコールおよびイソミリスチルアルコールのような脂肪酸およびアルコールを例として含む。
【００２６】
本発明のさらに他の態様は、ＣＨ２＝Ｃ（ＣＨ３）Ｃ（Ｏ）Ｏ（Ｃ３Ｈ６Ｏ）６Ｐ（Ｏ）（ＯＨ）（ＯＮａ）、ＣＨ２＝Ｃ（ＣＨ３）Ｃ（Ｏ）Ｏ（Ｃ３Ｈ６Ｏ）６Ｐ（Ｏ）（ＯＨ）２、ＣＨ２＝ＣＨＣ（Ｏ）Ｏ（Ｃ３Ｈ６Ｏ）６Ｐ（Ｏ）（ＯＨ）（ＯＨ）２およびＣＨ２＝Ｃ（ＣＨ３）Ｃ（Ｏ）Ｏ（Ｃ２Ｈ４Ｏ）ｎＰ（Ｏ）（ＯＨ）２ならびにそれらの組み合わせからなる群より選択される少なくとも一つのアニオン性の重合可能なエチレン不飽和モノマー（Ｉ）、ＣＨ２＝ＣＨＣ（Ｏ）ＯＨおよびＣＨ２＝Ｃ（ＣＨ３）Ｃ（Ｏ）Ｏ（Ｃ３Ｈ６Ｏ６）６Ｈならびにそれらの組み合わせからなる群より選択される追加のモノマー（ＩＩ）、そして、ＣＨ２＝ＣＨＣ（Ｏ）Ｏ（Ｃ２Ｈ４Ｏ）ｎＣ（Ｏ）ＯＣＨ＝ＣＨ２、ＣＨ２＝Ｃ（ＣＨ３）ＣＯ２ＣＨ２］３ＣＣ２Ｈ５、［ＣＨ２＝Ｃ（ＣＨ３）Ｃ（Ｏ）Ｏ（Ｃ３Ｈ６Ｏ）６］２Ｐ（Ｏ）（ＯＨ）ならびにそれらの組み合わせからなる群より選択される架橋剤（ＩＩＩ）の反応産物を含有するネットワーク組成物を含有する水性もしくは非水性エマルションを指向する。ネットワーク組成物が不連続相にある本発明の水性エマルションにおいて、連続相は水を含有する。ネットワーク組成物が連続相にある本発明の水性エマルションにおいて、不連続相は水を含有する。
【００２７】
本発明の他の態様は、少なくとも一方の相が本発明のネットワーク重合体組成物を含有し、他方が水を含有する不連続相および連続相を持つ水性エマルションの製造方法を指向する。同様に、本発明の他の態様は、少なくとも一方の相が本発明のネットワーク重合体組成物を含有し、他方が非水性ヒドロキシル有機溶媒を含有する不連続相および連続相を持つ非水性エマルションの製造方法を指向する。エマルションのネットワーク組成物が実施され、方法はネットワーク組成物の調製を含む。本発明のネットワーク組成物が調製されるとき、上述のモノマーはフリーラジカル重合化条件において重合化される。重合化は、アクリラートを重合化するのに当技術分野において知られている触媒および温度を用いて様々な溶媒中において実行される。
【００２８】
本方法において使用可能な溶媒の例は、シリコーン流体、水、アルコール、エステル、炭化水素流体もしくは有機油を含むがそれらには限定されない。本発明の方法において使用可能な触媒の例は、過酸化水素、過硫酸アンモニウム、過硫酸カリウムなどの過酸化物のようなフリーラジカル触媒を含むがそれらには限定されない。それは例えばジイソプロピルペルオキシド、ジラウリルペルオキシド、ジ−ｔ−ブチルペルオキシド、ジクミルペルオキシドのようなジアルキルペルオキシド、ｔ−ブチル水素ペルオキシド、ｔ−アミル水素ペルオキシド、クミル水素ペルオキシドなどのアルキル水素ペルオキシド、アセチルペルオキシド、ラウロイルペルオキシド、ベンゾイルペルオキシドのようなジアシルペルオキシド、エチルペルオキシベンゾアート、パバラートペルオキシドのようなペルオキシエステル、２−アゾビス（イソブチルニトリル）、１−アゾビス（１−シクロヘキサンカルボニトリル）のようなアゾ化合物など、ならびに他のフリーラジカル生成触媒のような有機過酸化物触媒である。
【００２９】
ネットワーク重合体組成物は、組成物の粘度および触感を調整するために、低せん断力もしくは高せん断力においてさらに加工され得る。これは例えば組成物を中程度から高いせん断力へと供する事によって達成できる。任意選択で一つもしくはそれ以上の流体が、せん断の前にシリコーン組成物へと添加され得る。本発明のネットワーク重合体組成物は、重合体それ自身と溶媒とを含有するゲル状であっても良い。そらはまた、溶媒の一部もしくはすべてを除去するために加工され得る（すなわち蒸発され得る）。
【００３０】
ひとたびネットワーク組成物が調製されると、それは水もしくは非水性ヒドロキシル有機溶媒へと添加でき、本発明のエマルションを作製できる。
【００３１】
本発明のさらに別の他の実施態様は、解乳化剤を指向する。油相の例は、ハロゲン化もしくは非ハロゲン化Ｃ２〜Ｃ３０炭化水素を含み、そしてより詳細には、ハロゲン化もしくは非ハロゲン化のエタン、ブタジエン、ペンタン、ヘキサン、ヘプタン、オクタン、ベンゼン、トルエン、エチルベンゼン、キシレン、ナフタレン、クレゾール、ナフタ、油脂、潤滑油、石油、ガソリン、ディーゼル燃料、原油、燃料油、ジェット燃料、暖房油、洗浄油、植物油、鉱物油、ならびにタールもしくは瀝青誘導体を含む。
【００３２】
しばしばエマルションが長時間、液体の構成要素へと分離しないため多くの産業用途において問題を起こし得る。この場合、典型には化学的添加剤、いわゆる解乳化剤が分離プロセスを加速し、完了させるために添加される。解乳化剤はエマルション、ならびに水のような極性の溶質と油のような非極性の溶媒の混合物を破壊する。
【００３３】
解乳化剤は、解乳化剤をエマルションへと混合する事によってエマルションを極性（典型的に水）と非極性の液体へと分離するのに使用される。当分野において解乳化剤は周知され、通常界面活性化合物の混合物を含有する。典型的な有機解乳化剤構造は、スルホナート、スルホン酸塩、コハク酸塩、ポリオールエステル、ポリエステルアミン、高分子エラストマー、硫酸化ポリオールエステル、四級アミン、エトキシ化アミン、ビスアミド、ポリアルキレングリコール、重合ポリオール、樹脂エステル、ポリエーテルポリオール、樹脂アルコキシラート、編成ポリオール、ポリイミンアルコキシラートおよびジエポキシドを含むがそれらには限定されない。
【００３４】
典型的なシリコーン解乳化剤は、ポリジメチルシロキサンとポリアルキランオキシドとの共重合体（シリコーンポリエーテル）、アルキルシリコーンとアリキルシリコーンポリエーテルとの共重合体、アリールシリコーンとアリールシリコーンポリエーテルとの共重合体、アラルキルシリコーンとアラルキルシリコーンポリエーテルとの共重合体、オルガノシラン、アルコキシシランを含むがそれらには限定されない。
【００３５】
しかしながら、多数の解乳化剤が市場で入手可能であるにもかかわらず、それは起こり得る石油／水のエマルションのすべてを迅速に、安全に、効率的に、そして少量の添加製品によって破壊することができない。
【００３６】
本発明において記載される反応産物は、単独で、または追加のシリコーンおよび／もしくは有機解乳化剤を伴って解乳化剤として使用でき、そして、これらの化合物は混合物として、溶液として、分散液として、または水中油型エマルションもしくは油中水型エマルションとして、マイクロエマルションとしての形状で使用でき、そしてさまざまな解乳化剤は別々に添加できる。溶液として使用されるとき、特定の用途において、好適な溶媒は直鎖もしくは分岐の、環状もしくは非環状の、飽和のもしくは不飽和の、脂肪族のもしくは芳香族の炭化水素、アルコール、ケトン、エステル、エーテルならびにそれらの混合物、または一般的に使用されているどんな溶媒からでも選択できる。
【００３７】
有機および／もしくはシリコーン解乳化剤が含まれるとき、本発明の組成物と有機およびシリコーン解乳化剤との重量比は、典型的には約１００：１から約１：１０００の範囲、より典型的には約５：１から約１：２００の範囲である。
【００３８】
エマルションを分離する方法は、解乳化に効果的な量の解乳化剤をエマルションに混合し、エマルションを少なくとも２つの相に分離し、そしてそれらを少なくとも２つの相にお互いに分離することを含有する。解乳化剤の分離すべきエマルションへの混合は、解乳化剤とエマルションとの一体混合のために当分野に知られるいずれの方法であってよい。混合手順は例えば、標準ミキサー、ハイスピードミキサーまたはブレンダーもしくはシェーカーを使用できる。
【００３９】
本発明における組成物の典型的な用途は、原油エマルションの分離である。原油の抽出および製造中に、水や塩水を原油中に乳化して油中水型エマルションを生じ、それは表面活性、アスファルテンおよび樹脂などの有機固体もしくは無機固体によって安定化させられたり不安定化させられたりできる。この油中水型エマルションはいくつかの下流工程の問題を生じ、いくつか例を挙げると生成プロセス中の腐食、より粘性の高いエマルションをポンプするためにより多くのエネルギーを必要とすることなどがある。このように、解乳化剤は石油産業において油中水型および水中油型余る書ンを破壊するために非常に多く使われる。輸送、精製または処理の前に、原油の含水量をパイプラインの仕様レベル（典型的に０．０５〜２％未満）にまで減ずる必要があり、これは典型的には、油井へ、原油流へ、分離装置において、もしくは他の任意の好適な場所において解乳化剤を投入する事によって達成される。
【００４０】
本発明の架橋共重合体は、鉱業と石油産業における油田や製油所の両方で解乳化剤として改善された解乳化作用を生じ、それは、脱塩装置；オイルサンドからの瀝青抽出（瀝青泡と溶媒に希釈された瀝青エマルションとを分離）；脱塩装置からの廃油、廃水上清、精製および石油化学プラントの廃液（タンク底洗浄、コーカードラム廃棄物、「ダーティーブリード（ｄｉｒｔｙ  ｂｌｅｅｄｓ）」など）のような廃油、スロップ油、スラッジ、合成ローション、高いリチウムグリース、ローラーからの潤滑油などの鉄およびアルミニウム産業廃棄物、ならびに金属加工油の廃棄物や紙工場廃棄物を含むがそれらに限定されない。
【００４１】
自動車の廃棄物（モーターオイルなど）のような潤滑油および潤滑油廃液、バンカーオイルからのヘイズ除去（解乳化）もまた、本発明における反応産物の使用の可能性がある。
【００４２】
本発明における反応産物の他の典型的な産業利用は、解乳化剤がディーゼル燃料およびディーゼル燃料消泡から少量の乳化した水を取り除く時の（バイオディーゼルを含む）ディーゼル燃料のヘイズ除去である。本発明の反応産物は採掘作業の回収を向上させる。凝集、分離、精製、濃縮および浸出のような採掘作業への本発明の添加および化学抽出は、脈石からの鉱物の分離を向上させる。本発明の共重合体を含有するエマルションの油およびガスにおけるさらなる用途は、アスファルテンの分離と抵抗低減を含む。
【００４３】
ここでの明細書および請求項において、以下の用語および表現は示されるように理解されるべきである。
【００４４】
表現「炭化水素ラジカル」は、一つもしくはそれ以上の水素原子が除去された任意の炭化水素基を意味し、アルキル、アルケニル、アルキニル、環状アルキル、環状アルケニル、環状アルキニル、アリール、アラルキルおよびアレニルを包含し、そしてヘテロ原子を含んでいても良い。
【００４５】
用語「アルキル」は、任意の一価の、飽和した直鎖の、分岐のもしくは環状の炭化水素基を意味し、用語「アルケニル」は、一つもしくはそれ以上の炭素−炭素二重結合を含有する任意の一価の、直鎖の、分岐のもしくは環状の炭化水素基であって、ここで基の結合の位置が炭素−炭素二重結合においてもしくは基内のどこかのいずれでもあり得るものを意味し；術語「アルキニル」は、一つもしくはそれ以上の炭素−炭素三重結合を含有し、そして任意選択でひとつもしくはそれ以上の炭素−炭素二重結合を含有する、任意の一価の、直鎖の、分岐のもしくは環状の炭化水素基であって、ここで基の結合の位置が炭素−炭素三重結合において、炭素−炭素二重結合において、もしくは基内のどこかのいずれでもあり得るものを意味する。アルキルの例は、メチル、エチル、プロピルおよびイソブチルを含む。アルケニルの例は、ビニル、プロペニル、アリル、メタリル、エチリデニルノルボルナン、エチリデンノルボルニル、エチリデニルノボルネンおよびエチリデンノルボルネニルを含む。アルキニルの例はアセチレニル、プロパルギルおよびメチルアセチレニルを含む。
【００４６】
「環状アルキル」、「環状アルケニル」および「環状アルキニル」という表現は、二環式構造、三環式構造およびより高次の環状構造、ならびにアルキル基、アルケニル基、および／もしくはアルケニル基でさらに置換された上述の環状構造を含む。代表的例は、ノルボルニル、ノルボルネニル、エチルノルボルニル、エチルノルボルネニル、シクロヘキシル、エチルシクロヘキシル、エチルシクロヘキセニル、シクロヘキシルシクロヘキシルおよびシクロドデカトリエニルを含む。
【００４７】
用語「アリール」は任意の一価の芳香族炭化水素基を意味し；用語「アラルキル」は（ここで定義されるような）任意のアルキル基であってその中の一つもしくはそれ以上の水素原子が同種の、および／もしくは異なる（ここで定義されるような）同じ数のアリール基によって置換されるものを意味し；用語「アレニル」は（ここで定義されるような）任意のアリール基であって、その中のひとつもしくはそれ以上の水素原子が同じ数の同種の、および／もしくは異なる（ここで定義されるような）アルキル基によって置換されるものを意味する。アリールの例はフェニルおよびナフタフェニルを含む。アラルキルの例はベンジルおよびフェネチルを含む。アレニルの例はトリルおよびキシリルを含む。
【００４８】
実施例以外において、もしくは他に示されていなければ、物質の量、反応条件、時間、物質の定量化された性質などを表す、明細書および請求項に述べられるすべての数字は、表現において用語「約」が使用されていてもされていなくても、すべての場合において用語「約」によって修飾されていると理解されるべきである。
【００４９】
ここで列挙される任意の数値範囲は、その範囲中のすべてのサブ範囲（ｓｕｂ−ｒａｎｇｅ）とそのような範囲もしくはサブ範囲のさまざまな終点の任意の組み合わせとを含むことは理解されよう。ここで使われるように、化学量論的な下付き文字の整数値は、分子種を指し、そして化学量論的な下付き文字の非整数値は、分子量平均基準、数平均基準、またはモル分率基準の分子種の混合物を指す。本発明の化合物の混合物の場合、純粋化合物のものと対照的に、混合物の化学量論的下付き文字が、整数もしくは非整数であり得る下付き文字の平均値を持つということは、容易に明らかである。
【００５０】
構造的、構成的ならびに／または機能的に関連した化合物、物質もしくは基質の群に属するとして、明細書に明確にもしくは暗に開示される、ならびに／または請求項に引用される任意の化合物、物質もしくは基質は、その群の個々の要素およびそれらのすべての組み合わせを含むことはまた理解されるべきである。
【００５１】
用語「架橋重合体」は、モノマーより構築され、それらのモノマーが末端以外の多くの部位において一緒に結合し、そして結果として大きなサイズの分子が生成し、そしてその物質が、どんな溶媒にも溶解不能である注入不能かまたはゲル状であるような重合体分子を意味する。架橋は一つの重合体鎖を他のものと連結する結合である。それらは共有結合もしくはイオン結合であり得る。「重合体鎖」は合成重合体もしくは天然重合体を指し得る。合成重合体において、架橋は、重合体の物理的性質における差別化を促進するための架橋の使用を指し得る。
【００５２】
本発明における共重合体は「非架橋」であり、それはそれらのモノマーがその末端部において互いに結合しないことを意味するか、または重合体間の結合が非常に少ないために共重合体が液体であるかもしくは少なくとも一つの溶媒において溶解し得るということを意味する。
【００５３】
本開示において、一つもしくはそれ以上の他の基質、成分もしくは材料成分との最初の接触、その場での生成、調合もしくは混合の直前において存在する基質、成分もしくは材料成分に対して参照が行われる。反応産物、生じる混合物などとして同定される基質、成分もしくは材料成分は、当業者（例えば化学者）の通常の常識および通常の能力によってこの開示に従って実施されるならば、接触、その場での生成、調合もしくは混合操作における化学反応もしくは化成を通じ、固有性、性質、特徴を得るであろう。化学反応物もしくは開始物質の化学産物もしくは最終物質への化成は、その起こる速度に無関係に常に進むプロセスである。従って、そのような化成プロセスの最中において、当業者に知られる分析技術によって検出することが簡単であっても難しくても、開始および最終物質の混合物ならびに中間物は、その反応速度の期間に依存して存在し得るであろう。
【００５４】
明細書もしくはその請求項において、単数形もしくは複数形の化学名もしくは式によって参照される反応物および成分は、化学名もしくは式によって参照される他の基質（例えば他の反応物もしくは溶媒）との接触する前に存在する時に同定されるであろう。生じる混合物、溶液もしくは反応媒体において起こる予備的および／もしくは過渡的な化学変化、化成もしくは反応は、もし存在するなら、中間体種、マスターバッチなどと認識され、そしてそれらは反応産物もしくは最終物質の用途と異なる用途を持つであろう。他の後続の変化、化成もしくは反応は、本開示に基づいて求められる条件下において特定の反応物および／もしくは成分をもたらすことにより起こり得る。これらの他の後続の変化、化成もしくは反応において、一緒にもたらされる反応物、材料成分もしくは成分は、反応産物もしくは最終物質を同定するかもしくは指すであろう。
【００５５】
開始物質の反応産物として本発明の産物を記載する際、引用される開始種が参照され、そして合成手順の開始混合物へと追加の物質が添加される事は注目すべきである。これらの添加物質は反応性でも非反応性でもあり得る。本発明を特徴づけることは、反応産物が、少なくとも開示されるように列挙される成分反応により得られるということである。非反応性の成分もまた、希釈物として、または反応産物として調製される組成物の性質と関係の無い追加の性質を与えるために反応混合物へと添加できる。このような例として、非反応性の成分例えば顔料を追加で含有する反応産物組成物を製造する反応の前に、最中にまたは後において、顔料のような微細に分割された固形物を反応混合物へと分散できる。追加の反応性分もまた添加でき、そのような成分は、開始反応物と反応できるか、または反応産物と反応できる。語句「反応産物」は、非反応性成分の添加を含むのと同様にそれらの可能性も含むことが意図される。
【００５６】
例えばシランカップリング剤のようなカップリング剤、例えば活性化剤、遅延剤および促進剤を含む硬化助剤、オイルのような加工助剤、可塑剤、粘着樹脂、シリカ、他の充填剤、顔料、脂肪酸、酸化亜鉛、ワックス、抗酸化剤およびオゾン劣化防止剤、素練り促進剤、例えばカーボンブラックのような強化物質などを含む他の任意選択の材料成分を本発明の組成物へと添加できる。そのような添加剤は意図する使用に基づいて選択され、そしてそのような選択は当業者の知識の範囲内であり、当業者に知られるそのような添加剤の必要とされる量においてである。
【００５７】
本発明の他の実施態様は、ここに開示される発明の明細書もしくは実施例の考察より当業者には明白である。明細書および実施例は例示目的のみであると見なされることが意図され、そして、本発明の真の範囲および精神は以下の請求項によって定義される。
【００５８】
本発明の組成物は商業的には、肥料を含む農業用組成物において、化粧品およびパーソナルケア製品において、家庭用洗剤において、ワックスなどのコート剤組成物において、水処理装置ならびに他の製品において、解乳化剤として使用できる。
【００５９】
ここで用いられるとき、用語「非水性ヒドロキシル有機化合物」という用語は、室温、例えば約２５℃で約１気圧において液体である、アルコール、グリコール、多価アルコール、および高分子グリコール、ならびにそれらの混合物で例示されるヒドロキシル含有有機化合物を意味する。この非水性有機ヒドロキシル溶媒は、室温、例えば約２５℃で約１気圧において液体であるアルコール、グリコール、多価アルコール、および高分子グリコール、そしてそれらの混合物を含有するヒドロキシル含有有機化合物からなる群より選択される。非水性ヒドロキシル有機溶媒は、好ましくはエチレングリコール、エタノール、プロピルアルコール、イソプロピルアルコール、プロピレングリコール、ジプロピレングリコール、トリプロピレングリコール、ブチレングリコール、イソブチレングリコール、メチルプロパンジオール、グリセリン、ソルビトール、ポリエチレングリコール、ポリプロピレングリコールモノアルキルエーテル、ポリオキシアルキレン共重合体、およびそれらの混合物からなる群より選択される。
【実施例】
【００６０】
合成例
実施例１：ネットワーク重合体組成物Ｉの調製
表Ｉの混合物１〜４がネットワーク重合体組成物Ｉを調製するのに使用された。混合物１は２リットルのＩＲＡミキサーへと配置された。窒素がシステムから酸素を除去するのに３０分間バブリングされた。混合物は窒素雰囲気下で５５℃まで加熱され、そしてその温度で維持された。混合物２および混合物３は５分間にわたって添加された。２時間後、混合物は２５℃に冷やされた。混合物４はその後に添加され、そして混合物は３０分間混合され、オフホワイトのやわらかい固体をもたらした。
【００６１】
【表１】
2013527253.tif 000002
【００６２】
実施例２：ネットワーク重合体組成物ＩＩの調製
表ＩＩ中の混合物１〜４がネットワーク重合体組成物ＩＩを調製するのに使用された。混合物１は２リットルのＩＲＡミキサーへと配置された。窒素がシステムから酸素を除去するのに３０分間バブリングされた。混合物は窒素雰囲気下で５５℃まで加熱され、そしてその温度で維持された。混合物２および混合物３は５分間にわたって添加された。２時間後、混合物は２５℃に冷やされた。混合物４はその後に添加され、そして混合物は３０分間混合され、オフホワイトのやわらかい固体をもたらした。
【００６３】
【表２】
2013527253.tif 000003
【００６４】
実施例３：ネットワーク重合体組成物ＩＩＩの調製
表ＩＩＩの部分１〜３がネットワーク重合体ＩＩＩを調製するのに用いられた。部分１中の成分が配置され、窒素雰囲気下で混合された。窒素がシステムから酸素を除去するのに３０分間バブリングされた。混合物は５０℃まで加熱され、そしてその温度で維持された。部分２および部分３は５０℃で部分１へと添加された。混合物はおおよそ３時間５５℃で加熱され、オフホワイトのやわらかい固体をもたらした。
【００６５】
【表３】
2013527253.tif 000004
【００６６】
実施例４：ネットワーク重合体組成物ＩＶの調製
表ＩＶの部分１〜３がネットワーク重合体ＩＶを調製するのに用いられた。部分１中の成分が配置され、窒素雰囲気下で混合された。窒素がシステムから酸素を除去するのに３０分間バブリングされた。混合物は５０℃まで加熱され、そしてその温度で維持された。部分２および部分３は５０℃で部分１へと添加された。混合物はおおよそ３時間５５℃で加熱され、オフホワイトのやわらかい固体をもたらした。
【００６７】
【表４】
2013527253.tif 000005
【００６８】
実施例５：ネットワーク重合体組成物Ｖの調製
表Ｖの部分１〜３がネットワーク重合体Ｖを調製するのに用いられた。部分１中の成分が配置され、窒素雰囲気下で混合された。窒素がシステムから酸素を除去するのに３０分間バブリングされた。混合物は５０℃まで加熱され、そしてその温度で維持された。部分２および部分３は５０℃で部分１へと添加された。混合物はおおよそ３時間５５℃で加熱され、オフホワイトのやわらかい固体をもたらした。
【００６９】
【表５】
2013527253.tif 000006
【００７０】
実施例６：水相増粘剤としてのネットワーク重合体組成物Ｉの使用
実施例６の水性増粘組成物は、以下の手順に沿って表ＶＩ中に相対量で示されて列挙された成分を混ぜることによって作製された。実施例１に沿って調製されたネットワーク重合体組成物Ｉは、オーバーヘッドミキサーを用いて７００ｒｐｍ、１０分間脱イオン水と混合された。生じた物質の粘度（２４時間後に測定）は表ＶＩに列挙される。
【００７１】
【表６】
2013527253.tif 000007
【００７２】
実施例７：水相増粘剤としてのネットワーク重合体組成物ＩＩの使用
実施例７の水性増粘組成物は、以下の手順に沿って表ＶＩＩ中に相対量で示されて列挙された成分を混ぜることによって作製された。実施例２に沿って調製されたネットワーク重合体組成物ＩＩは、オーバーヘッドミキサーを用いて７００ｒｐｍ、１０分間脱イオン水と混合された。生じた物質の粘度（２４時間後に測定）は表ＶＩＩに列挙される。
【００７３】
【表７】
2013527253.tif 000008
【００７４】
実施例８：水相増粘剤としてのネットワーク重合体組成物ＩＩＩ、ＩＶおよびＶの使用
実施例８の水性増粘組成物は、以下の手順に沿って表ＶＩＩＩ中に相対量で示されて列挙された成分を混ぜることによって作製された。ネットワーク重合体組成物ＩＩＩ、ＩＶおよびＶはそれぞれ実施例３、４、５に沿って調製された。成分はオーバーヘッドミキサーを用いて７００ｒｐｍ、１０分間混合された。生じた物質の粘度（２４時間後に測定）は表ＶＩＩＩに列挙される。
【００７５】
【表８】
2013527253.tif 000009
【００７６】
実施例９：水相増粘剤としてのネットワーク重合体組成物ＩＩの使用
実施例９の水性増粘組成物は、以下の手順に沿って表ＩＸ中に相対量で示されて列挙された成分を混ぜることによって作製された。実施例２に沿って調製されたネットワーク重合体組成物ＩＩは、オーバーヘッドミキサーを用いて７００ｒｐｍ、１０分間脱イオン水と混合された。生じた物質の粘度（２４時間後に測定）は表ＩＸに列挙される。
【００７７】
【表９】
2013527253.tif 000010
【００７８】
実施例１０：水相増粘剤としてのネットワーク重合体組成物ＩＩの使用
実施例１０の水性増粘組成物は、以下の手順に沿って表Ｘ中に相対量で示されて列挙された成分を混ぜることによって作製された。実施例２に沿って調製されたネットワーク重合体組成物ＩＩは、オーバーヘッドミキサーを用いて７００ｒｐｍ、１０分間脱イオン水と混合された。ｐＨはグリコール酸によって調整された。生じた物質の粘度（２４時間後に測定）は表Ｘに列挙される。ネットワーク重合体組成物ＩＩは、ｐＨ４〜９の範囲において水性溶液の効果的な増粘をもたらす。
【００７９】
【表１０】
2013527253.tif 000011
【００８０】
実施例１１：保湿剤組成物中でのネットワーク重合体組成物Ｉ〜Ｖの使用
実施例１１の保湿剤組成物は、以下の手順に沿って表ＸＩ中に相対量で示されて列挙された成分を混ぜることによって作製された。ネットワーク重合体組成物Ｉ〜Ｖは、実施例１〜５に沿って調製された。成分はオーバーヘッドミキサーを用いて７００ｒｐｍ、１０分間混合された。パネルテストは、サンプル１１−２〜１１−５が皮膚に塗布されたとき、比較例１１と比較して有意により低い粘着性で、より軽く、そしてよりクッション感の高い感触をもたらすことを示した。
【００８１】
【表１１】
2013527253.tif 000012
【００８２】
実施例１２：日焼け止めローション組成物中でのネットワーク重合体組成物Ｉの使用
実施例１２中の日焼け止めローション組成物は、以下の手順に沿って表ＸＩＩ中に列挙された成分を混ぜることによって作製された。（１）部分Ａはすべての成分をオーバーヘッドミキサーを用いて７００ｒｐｍで均一になるまで混合することによって作製された。（２）部分Ｂは別のコンテナで混合され、そして部分Ａへと添加された。（３）混合物はその後、均一になるまで混合された。安定な水中油型エマルションが調製された。サンプル１２は比較例１２と比べより軽く、より絹のような感触をもたらした。
【００８３】
【表１２】
2013527253.tif 000013
【００８４】
実施例１３：カラー化粧品組成物中でのネットワーク重合体組成物Ｉの使用
実施例１３中のカラー化粧品組成物は、表ＸＩＩＩ中に列挙された成分を混ぜ、オーバヘッドミキサーを用いて均一になるまで混合する事によって作製された。パネルテストは、サンプル１３が皮膚に塗布されたとき、比較例１１と比較してより良い伸展性とより良い感触をもたらすことを示した。
【００８５】
【表１３】
2013527253.tif 000014
【００８６】
実施例１４：リンスオフヘアコンディショナー組成物中でのネットワーク重合体組成物Ｉの使用
実施例１４中のリンスオフヘアコンディショナー組成物および比較例１４は、以下の手順に沿って表ＸＩＶ中に列挙された成分を混ぜる事によって作製された。（１）部分Ａは成分を混ぜ、６０℃で均一になるまで混合することによって作製された。（２）部分Ｂは別のコンテナで混合され、そして部分Ａへと添加された。（３）混合物はその後、均一になるまで混合された。パネルテストは、ネットワーク重合体組成物Ｉが髪の柔軟性と滑らかさを向上させる事を示した。
【００８７】
【表１４】
2013527253.tif 000015
【００８８】
実施例１５：ネットワーク重合体組成物ＸＶの調製
表ＸＶの混合物１〜４がネットワーク重合体組成物Ｉを調製するのに使用された。混合物１は２リットルのミキサーへと配置された。窒素がシステムから酸素を除去するのに３０分間バブリングされた。混合物は窒素雰囲気下で５５℃まで加熱され、そしてその温度で維持された。混合物２および混合物３は５分間にわたって添加された。２時間後、混合物は２５℃に冷やされた。混合物４はその後に添加され、そして混合物は３０分間混合され、オフホワイトのやわらかい固体をもたらした。そのやわらかい固体はその後にアセトンと１：４の重量比で３０分間混合された。混合物は３０分間沈降させられた。液相はその後デカントされた。固体はバキュームオーブン中で８０℃において２時間乾燥され、そしてコーヒーミルで粉砕されて白い粉を得た。
【００８９】
【表１５】
2013527253.tif 000016
【００９０】
実施例１６：保湿剤組成物中でのネットワーク重合体組成物ＸＶの使用
実施例１６の保湿剤組成物は、以下の手順に沿って表ＸＶＩ中に相対量で示されて列挙された成分を混ぜることによって作製された。ネットワーク重合体組成物ＸＶは、実施例１５に沿って調製された。成分はスピードミキサーを用いて３０００ｒｐｍ、２分間混合された。パネルテストは、サンプル１６が皮膚に塗布されたとき、比較例１６−１と比較してより低い擦り込んだ後の粘着性で、そしてよりクッション感の高い感触をもたらすことを示した。比較例１６−２は安定な混合物ではなかった。
【００９１】
【表１６】
2013527253.tif 000017
【００９２】
結果
結果の要約
実施例１〜５、１５は６つの合成例を示し、それぞれが異なる構造を表わす。実施例６〜１０はこれらの重合体ネットワーク組成物が異なる個体濃度もしくはｐＨにおいて水をいかに増粘するかを示した。実施例１１は本発明の重合体ネットワーク組成物が保湿剤組成物の触感を、ベンチマーク製品であるＨｉｓｐａｇｅｌ２０００と比較して有意に向上させることを示した。実施例１２において、重合体ネットワーク組成物はより軽く、より絹のような感触を日焼け止めローションにもたらすことと水中油型エマルションを作成可能であることとを示した。実施例１３は、重合体がカラー化粧品配合物中において親水性の顔料が分散する事を助けることを示した。実施例１４は、重合体ネットワーク組成物がリンスオフヘアコンディショナー配合物中に混合されたとき、髪に対して柔軟性と滑らかさをもたらすことが可能である事を示した。実施例１５は本構造とシリコーンゲルとの間の相乗効果を示した。
【００９３】
ここで列挙される任意の数値範囲は、その範囲中のすべてのサブ範囲（ｓｕｂ−ｒａｎｇｅ）とそのような範囲もしくはサブ範囲のさまざまな終点の任意の組み合わせとを含むことは理解されよう。
【００９４】
構造的、構成的ならびに／または機能的に関連した化合物、物質もしくは基質の群に属するとして、明細書に明確にもしくは暗に開示される、ならびに／または請求項に引用される任意の化合物、物質もしくは基質は、その群の個々の要素およびそれらのすべての組み合わせを含むことはまた理解されるべきである。
【００９５】
本発明の他の実施態様は、ここに開示される発明の明細書もしくは実施例の考察より当業者には明白である。明細書および実施例は例示目的のみであると見なされることが意図され、そして、本発明の真の範囲および精神は以下の請求項によって定義される。
【国際調査報告】
2013527253.tif 000018
2013527253.tif 000019
2013527253.tif 000020